(57)【要約】【課題】膜厚を均一にした光反射層を形成する。【解決手段】基板１０の下面側に半導体層２０を有する発光素子を準備する発光素子準備工程と、支持部材２上に、前記発光素子を半導体層２０側から載置する発光素子載置工程と、原子層堆積法により、前記基板１０の上面の少なくとも一部又は側面の一部を光取り出し領域として露出させるように、前記基板１０の表面及び前記半導体層２０の表面を前記光反射層３０で被覆する光反射層３０被覆工程とを、この順に含む。これにより、光反射層３０を所期の設計通りに機能させることができ、信頼性の高い光反射層３０でもって高品質な半導体発光装置を実現できる。【選択図】図１
2015225862.tif 000002
【特許請求の範囲】
【請求項１】
基板の下面側に半導体層を有する発光素子を準備する発光素子準備工程と、
支持部材上に、前記発光素子を半導体層側から載置する発光素子載置工程と、
原子層堆積法により、前記基板の上面の少なくとも一部又は側面の一部を光取り出し領域として露出させるように、前記基板の表面及び前記半導体層の表面を前記光反射層で被覆する光反射層被覆工程と
をこの順に含むことを特徴とする半導体発光装置の製造方法。
【請求項２】
請求項１に記載の半導体発光装置の製造方法であって、
前記光反射層被覆工程において、前記基板の上面の少なくとも一部又は側面の一部にマスクを形成し、原子層堆積法によって前記基板の表面及び前記半導体層の表面を前記光反射層で被覆した後に、前記マスクを除去することを特徴とする半導体発光装置の製造方法。
【請求項３】
請求項１に記載の半導体発光装置の製造方法であって、
前記光反射層被覆工程において、原子層堆積法によって前記基板の表面及び前記半導体層の表面を前記光反射層で被覆した後に、前記基板を割断して、光取り出し領域を露出させることを特徴とする半導体発光装置の製造方法。
【請求項４】
請求項１〜３のいずれか一に記載の半導体発光装置の製造方法であって、
前記発光素子載置工程において、前記支持基板の上面には電極層を有しており、該電極層に前記半導体層が電気的に接続され、
前記光反射層被覆工程において、前記基板の表面及び前記半導体層の表面と共に、前記支持部材の上面を前記光反射層で被覆することを特徴とする半導体発光装置の製造方法。
【請求項５】
請求項１〜４のいずれ一に記載の半導体発光装置の製造方法であって、
前記光反射層は、誘電体多層膜であることを特徴とする半導体発光装置の製造方法。
【請求項６】
請求項１〜４のいずれ一に記載の半導体発光装置の製造方法であって、
前記光反射層は、誘電体多層膜と、前記誘電体多層膜の上に積層された金属層と、を含むことを特徴とする半導体発光装置の製造方法。
【請求項７】
請求項５又は６に記載の半導体発光装置の製造方法であって、
前記誘電体多層膜は、ＳｉＯ2、ＴｉＯ2、Ｎｂ2Ｏ5、ＺｒＯ2、Ａｌ2Ｏ3、Ｔａ2Ｏ5、ＭｇＦ2、ＡｌＮ、ＳｉＯＮ、及びＳｉＮよりなる群から選択された少なくとも二種類以上の層から構成されることを特徴とする半導体発光装置の製造方法。
【請求項８】
請求項１〜７のいずれ一に記載の半導体発光装置の製造方法であって、
前記発光素子準備工程において、前記基板の幅が、前記半導体層の幅よりも大きい前記発光素子を準備することを特徴とする半導体発光装置の製造方法。
【請求項９】
請求項１〜７のいずれ一に記載の半導体発光装置の製造方法であって、
前記発光素子準備工程において、前記基板に前記半導体層を、直接接合により接合することを特徴とする半導体発光装置の製造方法。
【請求項１０】
請求項１〜９のいずれ一に記載の半導体発光装置の製造方法であって、
前記発光素子準備工程において、前記基板に波長変換部材を含有させる一方、透光性の成長基板上に前記半導体層を成長させ、前記成長基板が前記基板に面する姿勢で、該基板と接合させることを特徴とする半導体発光装置の製造方法。
【請求項１１】
請求項１０に記載の半導体発光装置の製造方法であって、
前記基板の厚さは、前記成長基板の厚さよりも厚いことを特徴とする半導体発光装置の製造方法。
【請求項１２】
基板と、
前記基板の下面と光学的に接続される半導体層と、
前記基板の上面の少なくとも一部又は側面の一部が光取り出し領域として露出するように、前記基板の表面と前記半導体層の表面とを一体的に被覆する光反射層と
を備え、
前記光反射層が複数層で構成されており、かつ該光反射層の膜厚が略均一であることを特徴とする半導体発光装置。
【請求項１３】
請求項１２に記載の半導体発光装置であって、さらに
前記基板と前記半導体層との間に、透光性の成長基板を介在させてなり、
前記基板は、波長変換部材を含有することを特徴とする半導体発光装置。
【請求項１４】
請求項１３に記載の半導体発光装置であって、
前記基板と前記成長基板とは、直接接合により接合されてなることを特徴とする半導体発光装置。
【請求項１５】
請求項１２〜１４のいずれか一に記載の半導体発光装置であって、
前記光反射層が、炭素成分を含有してなることを特徴とする半導体発光装置。
【請求項１６】
前記請求項１２〜１５のいずれか一に記載の半導体発光装置であって、さらに
上面に電極層が設けられた支持部材を有し、該電極層に前記半導体層が電気的に接続され、
前記光反射層は、前記基板の上面の少なくとも一部が光取り出し領域として露出するように、前記基板の表面及び前記半導体層の表面と共に、前記支持部材の上面を一体的に被覆することを特徴とする半導体発光装置。
【請求項１７】
請求項１１〜１４のいずれか一に記載の半導体発光装置であって、
前記光反射層は、前記基板の側面の一部が光取り出し領域として露出するように、前記基板の表面と前記半導体層の表面とを一体的に被覆し、さらに、
前記光反射層のうち少なくとも前記基板の側面を被覆する部分を、光反射性の被覆部材が被覆することを特徴とする半導体発光装置。
【請求項１８】
請求項１２〜１７のいずれか一に記載の半導体発光装置であって、
前記光反射層が、原子層堆積で形成されてなることを特徴とする半導体発光装置。
【請求項１９】
請求項１２〜１８のいずれか一に記載の半導体発光装置であって、
前記光反射層が、誘電体多層膜であることを特徴とする半導体発光装置。
【請求項２０】
請求項１２〜１９のいずれか一に記載の半導体発光装置であって、
前記光反射層が、誘電体多層膜と、該誘電体多層膜の上に積層された金属層と、を含むことを特徴とする半導体発光装置。
【発明の詳細な説明】
【技術分野】
【０００１】
本発明は、半導体発光素子及びその製造方法に関する。
【背景技術】
【０００２】
一般に発光ダイオード（Light Emitting Diode：ＬＥＤ）やレーザダイオード（Laser Diode：ＬＤ）等の半導体発光素子（以下、発光素子という）は、バックライト等に用いる各種光源、照明、信号機、大型ディスプレイ等に幅広く利用されている。このような発光素子を用いた発光装置には、表面を保護するための保護層を設けたり、光を所望の方向に取り出すための反射層を設けるといったことが行われている。このような層を形成するために、従来はスパッタを利用していた。
【０００３】
しかしながらスパッタでは、発光素子の全体に渡って均一な成膜を行うことが困難であった。例えばスパッタのソースからターゲットまでの距離が遠くなる、発光素子の端部に向かうほど膜厚が薄くなるといった、場所による不均一がみられた。特に反射層としてＤＢＲ（Distributed Bragg Reflector）を成膜する場合は、反射する光の波長に応じて膜厚を厳密に管理する必要があり、膜厚が不均一になると所望の反射を得ることが困難となる。
【先行技術文献】
【特許文献】
【０００４】
【特許文献１】特開２０１２−０６９５３９号公報
【特許文献２】特開２０１１−１１９３８３号公報
【特許文献３】特表２０１０−５２５５８６号公報
【特許文献４】特開２００８−１９８７４４号公報
【特許文献５】特開２００８−０５３６８５号公報
【特許文献６】特開２００７−３２４５８４号公報
【特許文献７】特開２００７−２９４７２８号公報
【特許文献８】特開２００６−１００５００号公報
【特許文献９】特開２００４−２４７６５４号公報
【発明の概要】
【発明が解決しようとする課題】
【０００５】
本発明は、従来のこのような問題点を解決するためになされたものであり、その目的の一は、膜厚を均一にした均一な膜厚の光反射層を形成した半導体発光装置及びその製造方法を提供することにある。
【課題を解決するための手段】
【０００６】
本発明の一の側面に係る半導体発光装置の製造方法によれば、基板の下面側に半導体層を有する発光素子を準備する発光素子準備工程と、支持部材上に、前記発光素子を半導体層側から載置する発光素子載置工程と、原子層堆積法により、前記基板の上面の少なくとも一部又は側面の一部を光取り出し領域として露出させるように、前記基板の表面及び前記半導体層の表面を前記光反射層で被覆する光反射層被覆工程とを、この順に含むことができる。
【０００７】
また、本発明の他の側面に係る半導体発光装置によれば、基板と、前記基板の下面と光学的に接続される半導体層と、前記基板の上面の少なくとも一部又は側面の一部が光取り出し領域として露出するように、前記基板の表面と前記半導体層の表面とを一体的に被覆する光反射層とを備え、前記光反射層が複数層で構成されており、かつ該光反射層の膜厚を略均一とできる。
【発明の効果】
【０００８】
半導体発光装置の製造方法によれば、光反射層を所期の設計通りに機能させることができ、信頼性の高い光反射層でもって高品質な半導体発光装置を実現できる。
【図面の簡単な説明】
【０００９】
【図１】本発明の実施の形態１に係る半導体発光装置を示す模式断面図である。
【図２】変形例に係る半導体発光装置の要部を示す拡大断面図である。
【図３】本発明の変形例に係る半導体発光装置を示す模式断面図である。
【図４】本発明の実施の形態２に係る半導体発光装置を示す模式断面図である。
【図５】従来の半導体発光装置を示す模式断面図である。
【図６】本発明の実施の形態３に係る半導体発光装置を示す断面図である。
【図７】図７Ａ〜図７Ｄは図６の半導体発光装置の製造工程を示す模式断面図である。
【図８】実施例１〜６及び比較例１〜２に係る半導体発光装置の初期特性（色度）を測定したグラフである。
【図９】実施例１〜６及び比較例１〜２に係る半導体発光装置の初期特性（光束）を測定したグラフである。
【発明を実施するための形態】
【００１０】
以下、本発明の実施の形態を図面に基づいて説明する。ただし、以下に示す実施の形態は、本発明の技術思想を具体化するための例示であって、本発明は以下のものに特定されない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。さらに、本明細書において、層上等でいう「上」とは、必ずしも上面に接触して形成される場合に限られず、離間して上方に形成される場合も含んでおり、層と層の間に介在層が存在する場合も包含する意味で使用する。
【００１１】
一実施の形態に係る半導体発光装置の製造方法によれば、前記光反射層被覆工程において、前記基板の上面の少なくとも一部又は側面の一部にマスクを形成し、原子層堆積法によって前記基板の表面及び前記半導体層の表面を前記光反射層で被覆した後に、前記マスクを除去することができる。
【００１２】
また、他の実施の形態に係る半導体発光装置の製造方法によれば、前記光反射層被覆工程において、原子層堆積法によって前記基板の表面及び前記半導体層の表面を前記光反射層で被覆した後に、前記基板を割断して、光取り出し領域を露出させることができる。
【００１３】
さらに他の実施の形態に係る半導体発光装置の製造方法によれば、前記発光素子載置工程において、前記支持基板の上面には電極層を有しており、該電極層に前記半導体層が電気的に接続され、前記光反射層被覆工程において、前記基板の表面及び前記半導体層の表面と共に、前記支持部材の上面を前記光反射層で被覆することができる。
【００１４】
さらにまた、他の実施の形態に係る半導体発光装置の製造方法によれば、前記光反射層を、誘電体多層膜とできる。
【００１５】
さらにまた、他の実施の形態に係る半導体発光装置の製造方法によれば、前記光反射層に、誘電体多層膜と、前記誘電体多層膜の上に積層された金属層を含めることができる。
【００１６】
さらにまた、他の実施の形態に係る半導体発光装置の製造方法によれば、前記誘電体多層膜は、ＳｉＯ2、ＴｉＯ2、Ｎｂ2Ｏ5、ＺｒＯ2、Ａｌ2Ｏ3、Ｔａ2Ｏ5、ＭｇＦ2、ＡｌＮ、ＳｉＯＮ、及びＳｉＮよりなる群から選択された少なくとも二種類以上の層で構成できる。
【００１７】
さらにまた、他の実施の形態に係る半導体発光装置の製造方法によれば、前記発光素子準備工程において、前記基板の幅が、前記半導体層の幅よりも大きい前記発光素子を準備することができる。
【００１８】
さらにまた、他の実施の形態に係る半導体発光装置の製造方法によれば、前記発光素子準備工程において、前記基板に前記半導体層を、直接接合により接合することができる。
【００１９】
さらにまた、他の実施の形態に係る半導体発光装置の製造方法によれば、前記発光素子準備工程において、前記基板に波長変換部材を含有させる一方、透光性の成長基板上に前記半導体層を成長させ、前記成長基板が前記基板に面する姿勢で、該基板と接合させることができる。
【００２０】
さらにまた、他の実施の形態に係る半導体発光装置の製造方法によれば、前記基板の厚さを、前記成長基板の厚さよりも厚くすることができる。
【００２１】
さらにまた、他の実施の形態に係る半導体発光装置によれば、さらに前記基板と前記半導体層との間に、透光性の成長基板を介在させ、前記基板には、波長変換部材を含有させることができる。
【００２２】
さらにまた、他の実施の形態に係る半導体発光装置によれば、前記基板と前記成長基板とを、直接接合により接合させることができる。
【００２３】
さらにまた、他の実施の形態に係る半導体発光装置によれば、前記光反射層に、炭素成分を含有させることができる。
【００２４】
さらにまた、他の実施の形態に係る半導体発光装置によれば、さらに上面に電極層が設けられた支持部材を有し、該電極層に前記半導体層が電気的に接続され、前記光反射層は、前記基板の上面の少なくとも一部が光取り出し領域として露出するように、前記基板の表面及び前記半導体層の表面と共に、前記支持部材の上面を一体的に被覆することができる。
【００２５】
さらにまた、他の実施の形態に係る半導体発光装置によれば、前記光反射層は、前記基板の側面の一部が光取り出し領域として露出するように、前記基板の表面と前記半導体層の表面とを一体的に被覆し、さらに前記光反射層のうち少なくとも前記基板の側面を被覆する部分を、光反射性の被覆部材で被覆することができる。
【００２６】
さらにまた、他の実施の形態に係る半導体発光装置によれば、前記光反射層を、原子層堆積で形成することができる。
【００２７】
さらにまた、他の実施の形態に係る半導体発光装置によれば、前記光反射層を、誘電体多層膜で構成できる。
【００２８】
さらにまた、他の実施の形態に係る半導体発光装置によれば、前記光反射層に、誘電体多層膜と、該誘電体多層膜の上に積層された金属層を含むことができる。
（実施の形態１）
【００２９】
次に、本発明の実施形態１に係る半導体発光装置１００の積層構造の模式図を図１に示す。これらの図に示す半導体発光装置１００は、基板１０と、基板１０の下面と光学的に接続される半導体層２０と、これら半導体層２０の表面及び基板１０の表面の一部を一体的に被覆する光反射層３０を備えた発光素子１と、この半導体発光装置１００を実装する支持部材２を備える。支持部材２は、セラミック基板やＡｌ基板、ガラスエポキシ基板等が利用できる。支持部材２の表面（支持側実装面）には電極層３が設けられている。また発光素子１には、半導体層２０の一面（素子側実装面）に電極が設けられている。この発光素子１は、バンプ５等を介して支持部材２上に実装される。さらに発光素子１の電極と、支持部材２の電極層３とがバンプ５でもって電気的に接続される。さらにまた発光素子１は、半導体層２０が発する光を外部に出力するための光取り出し領域１１を、基板１０の一面（図１において上面）としている。
（半導体層２０）
【００３０】
半導体層２０は、透光性の成長基板２４上に成長される。ここでは半導体層２０は、図２の要部拡大断面図に示すように、成長基板２４側（光取り出し領域１１側）から順に、ｎ型半導体層２１と活性領域２２とｐ型半導体層２３とを備えており、活性領域２２から第一波長の光を発する。
（基板１０）
【００３１】
次に、半導体層２０と基板１０とが光学的に接続されるよう、成長基板２４上に基板１０を接合させる。ここで基板１０は、半導体層２０が発する第一波長の光を、これとは波長の異なる第二波長の光に変換する波長変換部材を含む波長変換層である。図１の例では、複数の半導体層２０を一方向に並べた状態で、各半導体発光層の成長基板２４を共通の基板１０（波長変換層）と接合させることで、各半導体層２０が発する光を基板１０内で反射・伝搬させて、各半導体素子のドット感を軽減し、面状光源として発光面の均一化に資することができる。
【００３２】
なお、この例では半導体層２０は複数を離間させて、共通の基板１０に接合させているが、半導体層を一とすることもできる。例えば図３に示す変形例に係る半導体発光装置３００では、一の半導体層２０’を成長基板２４’を介して基板１０’に接合している。また、複数の半導体層は、個別の半導体層とする他、共通の成長基板に対して複数の半導体層を用いることもできる。
【００３３】
基板１０と成長基板２４とは、直接接合により接合されている。直接接合は接着層を介さず直接基板同士を接合する技術である。これによって強固な接合状態が得られる。また接着剤等が不要となるため、接着剤との界面で反射される回数を減らすことができ、光取り出し効率の向上にも寄与する。直接接合としては、拡散接合、常温接合、陽極接合などが利用できる。特に常温接合では表面活性化接合、水酸基接合、原子拡散接合等が利用できる。
【００３４】
基板１０の幅は、半導体層２０の幅よりも大きくすることが好ましい。これにより、基板１０の受光面を、発光素子１の出射面より幅広として光学的に接続することで、接合面における光の損失を低減できる。また原子層堆積法（Atomic Layer Deposition：ＡＬＤ）を用いることで、幅の広い基板に対しても、スパッタでは成膜しづらい、基板１０の実装面側表面（下面）にも均一な光反射層３０を積層できる。さらに基板１０と半導体層２０との間に、透光性の成長基板２４を介在させることで、発光素子１の厚み（半導体層２０、成長基板２４、及び基板１０の総厚み）が厚くなったとしても、その側面に均一な光学反射層３０を設けることができる。特に基板１０の厚さを成長基板２４よりも厚くすることで、基板１０の側面に均一な光反射層３０を設け易くできる。また基板１０の厚さを、成長基板２４の厚さよりも厚くしてもよい。基板１０を成長基板２４よりも厚くしても、基板１０の側面に均一な光反射層３０を形成して、この領域での光の損失を低減できる。
【００３５】
波長変換部材を含む基板１０とする場合には、基本となる光透過部材として、ガラス板に波長換部材を備えたもの、あるいは波長換部材である蛍光体結晶若しくはその相を有する単結晶体、多結晶体、アモルファス体、セラミック体、あるいは蛍光体結晶粒子による、それと適宜付加された透光性材料との焼結体、凝集体、多孔質性材料、それらに透光性材料、例えば透光性樹脂を混入、含浸したもの、あるいは蛍光体粒子を含有する透光性部材、例えば透光性樹脂の成形体等で構成できる。なお光透過部材は、樹脂等の有機材料よりも無機材料で構成されることが耐熱性の観点からは好ましい。具体的には蛍光体を含有する透光性の無機材料からなることが好ましく、特に蛍光体と無機物（結合材、バインダー）との焼結体、あるいは蛍光体からなる焼結体や結晶とすることで信頼性が高まる。なお、波長変換部材としてＹＡＧの蛍光体を用いる場合、ＹＡＧの単結晶や高純度の焼結体のほか、アルミナ（Ａｌ2Ｏ3）を結合材とするＹＡＧ／アルミナの焼結体、ガラスを結合材とした焼結体が信頼性の観点から好ましい。また、光透過部材を板状とすることで、面状に構成される発光素子１の出射面との結合効率が良く、光透過部材の主面とが略平行になるよう容易に位置合わせできる。加えて、光透過部材の厚みを略一定とすることで、通過する光の波長変換量を略均一として混色の割合を安定させ、発光面の部位における色むらを抑止できる。このため、１つの光透過部材に複数の発光素子１を搭載する場合において、個々の発光素子１の配置に起因する発光面内の輝度や色度の分布にむらが少なく略均一で高輝度の発光を得ることができる。なお、波長変換機能を備えた光透過部材の厚みは、発光効率や色度調整において、１０μｍ以上５００μｍ以下程度であることが好ましく、さらには３０μｍ以上２００μｍ以下程度であることがより好ましい。一方、半導体層２０の厚さは１０μｍ程度、成長基板２４の厚さは、１０μｍ〜４００μｍとすることが好ましい。
【００３６】
なお、波長変換部材は、青色発光素子と好適に組み合わせて白色発光とでき、波長変換部材に用いられる代表的な蛍光体としては、ガーネット構造のセリウムで付括されたＹＡＧ系蛍光体（イットリウム・アルミニウム・ガーネット）及びＬＡＧ系蛍光体（ルテチウム・アルミニウム・ガーネット）が挙げられ、特に、高輝度且つ長時間の使用時においては（Ｒｅ1-xＳｍx）3（Ａｌ1-yＧａy）5Ｏ12：Ｃｅ（０≦ｘ＜１、０≦ｙ≦１、但し、Ｒｅは、Ｙ、Ｇｄ、Ｌａ、Ｌｕからなる群より選択される少なくとも一種の元素である。）等が好ましい。
（実施の形態２）
【００３７】
以上の例では、基板１０が波長変換層の場合を説明したが、本発明は該構成に限られない。例えば基板１０を成長基板２４とすることもできる。このような例を実施の形態２として、図４に示す。この図に示す半導体発光装置４００は、半導体層２０”の上面に、成長基板である基板１０”が接続されている。ここでは成長基板として例えば透光性のサファイア基板等が利用できる。製造時において、サファイア基板上に半導体層２０”をエピタキシャル成長させ、発光素子を得、これを支持部材２”上に実装している。
（光反射層３０）
【００３８】
光反射層３０は、基板１０と半導体層２０を接合させた状態で表面を被覆する一方、基板１０の一部のみを露出させて、露出させた部分を光取り出し領域１１としている。また光反射層３０は、図１の模式断面図に示すように、基板１０の表面及び半導体層２０の表面と共に、支持部材２の上面を一体的に被覆している。なお図１の例では、基板１０の上面の全面を光取り出し領域１１としているが、必ずしも全面を光取り出し領域とする必要はなく、例えば上面の一部を光反射層で被覆して、上面の内で被覆されていない領域を光取り出し領域とすることもできる。
【００３９】
特に光反射層３０は、基板１０である波長変換層の側面も被覆するため、従来、波長変換層の端面から漏れていた光を基板１０側に反射させて、光取り出し領域１１から有効に取り出すことができ、光の取り出し効率を改善できる。
【００４０】
この光反射層３０は複数層で構成されている。ここでは、誘電体多層膜を光反射層（D
istributed Bragg reflector：ＤＢＲ）としている。誘電体多層膜は、当該分野で公知の材料を用いることができるが、例えばＳｉＯ2、ＴｉＯ2、Ｎｂ2Ｏ5、ＺｒＯ2、Ａｌ2Ｏ3、Ｔａ2Ｏ5、ＭｇＦ2、ＡｌＮ、ＳｉＯＮ、及びＳｉＮよりなる群から選択された少なくとも二種類以上の層から構成されることが好ましい。また光反射層３０の膜厚はほぼ均一としている。なお、本明細書において光反射層の膜厚がほぼ均一とは、膜厚の分布が平均値の±１０％以内に収まっている状態を指す。また本明細書において光反射層とは、光を反射させる機能を奏する層であって、設計された波長の光成分を８０％以上反射するものを指す。
（ＡＬＤ）
【００４１】
このような光反射層３０は、ＡＬＤを用いて好適に積層できる。特に上記したＤＢＲは、膜厚で反射光の波長を制御できるため、設計値通りの膜厚に成膜することが重要となる。従来、ＤＢＲはスパッタで成膜されていたところ、スパッタではあらゆる部位で均一な膜厚で成膜させることが困難であった。このため、スパッタ源から遠い部位では膜厚が不均一となる結果、設計通りの反射性能を発揮させることができず性能の低下を生じていた。これに対して、ＡＬＤでは原子レベルで均一な膜厚に制御できることから、膜厚の制御が重要な光反射層の成膜において理想的に使用できる。特に、複数膜を積層するＤＢＲにおいて、各誘電体層の膜厚を正確に制御できるので、設計値に近付けた高品質なＤＢＲの形成に好適となる。
【００４２】
また、光反射層３０をＡＬＤで成膜することにより、光反射層３０内に炭素成分が含有される。これによって、光反射層３０の熱伝導率が上がり、放熱性の向上期待できる。
（追加反射層）
【００４３】
また光反射層３０は、ＤＢＲの上面にさらに、追加の反射層を設けてもよい。追加反射層には、例えば図２の拡大断面図に示すように、例えばＡｇやＡｌなどの光反射性に優れた金属膜３２が利用できる。ＤＢＲを表面に設けたことで、電気的な分離、絶縁が図られているので、その上面にさらに金属膜３２のような導電性の層を成膜することが可能となる。これにより、金属層をショートさせることなく配置できる。また、支持部材２の上面においては、金属層が表面側に配置されるため、戻り光に対して金属層で光反射することができる。特に光反射層３０をＤＢＲとする場合、は、発光素子１からの光の波長に対して設計されているため、これとは波長の異なる戻り光に対しては反射機能が不十分となる。よって、追加反射層として金属層を設けたことで、戻り光に特化した反射機能を付加できる。
【００４４】
以上のように、高精度に膜厚を制御可能な光反射層３０を、発光素子側面全体にも形成できるため、活性領域２２が発する光や、基板１０内で反射・伝搬された光を、光反射層３０でもって効果的に反射させて、光取り出し領域１１から出射させることができ、光取り出し効率を改善できる。特に従来の半導体発光装置５００は、図５の断面図に示すように半導体層５２０や光透過部材５１０の側面に直接、別途被覆部材５４０を設けて、装置５００の側面方向からの光の漏れを阻止する構成を採用していた。しかしながらこの構成では、被覆部材５４０としてシリコーン樹脂やエポキシ樹脂等、白色の有機系の材料が用いられていることから、経年劣化が生じて長期使用の際には信頼性が低下（光取り出し効率の低下）するという問題があった。また、被覆部材５４０を光透過部材５１０の周囲に設ける結果、装置が一回り大型化するという問題もあった。これに対して上述した実施形態に係る構成では、薄膜の光反射層３０でもって側面方向からの光の漏れを阻止できるので、このような被覆部材５４０を省くことが可能となり、半導体発光装置の更なる小型化が可能となる。さらに有機材料の被覆部材を使用しないことで、無機系の材料で構成することが可能となり、長期使用時の信頼性も向上する。
（実施の形態３）
【００４５】
ただし本発明は、光反射層３０に加えて光反射性の被覆部材を設ける態様も含む。被覆部材を設けることで、側面など、光取り出し領域以外の部分からの光の漏れを一層低減して、光の封じ込め効果を一層高めることができる。さらに被覆部材と発光素子との間に光反射層を設けたことで、発光素子からの光が直接、被覆部材に照射されなくなる結果、被覆部材の劣化を軽減することができる。このような例を実施の形態３に係る半導体発光装置６００として、図６に示す。この例では、基板１０及び半導体層２０の、光取り出し領域１１（図６において右側）と反対側の側面（図６において左側）の側面に設けられた光反射層３０の上から、さらに被覆部材４０を設けている。これによって、光反射層３０をさらに透過する光成分を、被覆部材４０でもって反射させている。
【００４６】
また上述した図１の例では、基板１０である波長変換層の上面を光取り出し領域１１としているが、本発明はこの構成に限られない。例えば、基板の側面の一部を光取り出し領域とすることもできる。この場合は、光反射層３０でもって基板の表面と半導体層の表面とを一体的に被覆すると共に、光取り出し領域となる基板の側面の一部のみを露出させる。図６の模式断面図に示す実施の形態２に係る半導体発光装置６００でも、上述の通り基板１０の側面（図６において右側）を光取り出し領域１１とした構成を採用している。
（半導体発光装置の製造方法）
【００４７】
次に、図１に示す半導体発光装置の製造方法を説明する。まず、基板１０の下面側に半導体層２０を有する発光素子を準備する。半導体層２０は、成長基板２４上にｎ型半導体層２１、活性領域２２、ｐ型半導体層２３等、必要な層を順にエピタキシャル成長して形成される。必要に応じて、半導体層２０の上面を凹凸に加工して、光取り出し効率の向上を図ることができる。この際、ＳｉＯＮ、Ａｌ2Ｏ3、ＴｉＯ2、Ｔａ2Ｏ5、ＳｉＯ2、ＳｉＯＮ、Ｎｂ2Ｏ5、ＳｉＮ層等の介在層を設けることで半導体層の接合面を平坦化した上で、基板１０を直接接合することができる。
【００４８】
次に支持部材２上に、発光素子を半導体層２０側から載置して実装する。ここでは、支持部材２の上面にパターニングされた電極層３に、半導体層２０の電極をバンプ５などを介して電気的に接続する。
【００４９】
さらに、基板１０の光取り出し領域１１を除く表面と半導体層２０の表面、並びに支持部材２の上面を、ＡＬＤを用いて光反射層３０で被覆する。これによって基板表面の一部が露出されて、光取り出し領域１１が形成される。また光取り出し領域１１となる部分には、予めマスクを配置し、マスクした状態で光反射層３０を被覆させた後、マスクを除去する。これによって、基板１０や半導体層２０の表面と共に、支持部材２の上面が光反射層３０で被覆された半導体発光装置が得られる。
【００５０】
一方、図６に示す半導体発光装置の製造方法を、図７を参照して説明する。まず、上面側にガラス等の導光部材１２を有する基板１０の下面に、複数の半導体層２０がそれぞれ介在層２５を介して接合され、さらに接合された各半導体層２０の下面側にｎ電極およびｐ電極が形成された発光素子１’を準備する。
【００５１】
次に、図７Ａに示すように、導光部材１２を上にした姿勢で、支持部材となる粘着シートＡＳ上にｎ電極及びｐ電極が接するように発光素子１’を設置する。
【００５２】
次に、図７Ｂに示すように、原子層堆積法によって導光部材１２の表面、基板１０の表面、介在層２５（ＡｌＯＮ層等）及び半導体層２０の表面を、一体的に光反射層３０で被覆する。次に、図７Ｃに示すように、隣接する半導体層２０同士の間隙を埋めるように、光反射性を有する被覆部材４０を配置する。なお、被覆部材４０を成形する方法としては、圧縮成形法、トランスファー成形法、射出成形法等の一般的な成形法を採用することができる。
【００５３】
そして図７Ｄに示すように、隣接する少なくとも２つの半導体層２０の間の位置で、被覆部材４０、導光部材１２及び基板１０を切断することにより、割断された導光部材１２及び成長基板１０の端面に光取り出し領域１１が露出される。なお、被覆部材４０、導光部材１２及び成長基板１０を切断する方法は、例えばダイシングやダイヤモンドカットなどが用いられる。このような製造工程を経て、図６に示すような半導体発光装置が得られる。
（比較試験）
【００５４】
本実施の形態で用いた光反射層の性能を調べるため、図１の半導体発光装置と、比較例として図５に示す半導体発光装置を作成し、色度と光束を測定した結果を、図８と図９のグラフにそれぞれ示す。これらに図において、実施例１〜６は光反射層としてＡＬＤでＤＢＲを設けている。また各実施例、比較例では発光素子として青色ＬＥＤを使用した。具体的には、実施例１〜３はいずれも被覆部材を有しない構成、実施例４〜６は被覆部材を有する構成としている。また光反射層として、反射光の波長を異ならせて設計したＤＢＲを用いた。より具体的には、実施例１、４では青色光を反射させるＤＢＲ、を使用している。また実施例２、５は青色光と緑色光を反射するＤＢＲ、実施例３、６は緑色光を反射するＤＢＲを、それぞれ使用している。一方比較例１は、青色ＬＥＤを使用しつつ、光反射層も被覆部材も有しない半導体発光装置としている。また比較例２は、被覆部材を備える構成を採用している。図８及び図９において、○は被覆部材を有しない実施例１〜３及び比較例１に係る半導体発光装置を、△は被覆部材を有する、実施例４〜５及び比較例２に係る半導体発光装置を、それぞれ示している。
【００５５】
図８に示すように、○で示す被覆部材を有しない半導体発光装置は色度が広範囲に及ぶものの、△で示す被覆部材を設けた半導体発光装置の色度に近付けることが可能であることが判る。また図９に示すように、△で示す被覆部材を有する半導体発光装置に比べ、○で示す被覆部材を有しない半導体発光装置の方が、取り出し効率が相対的に優れていることが確認できる。特に青色光と緑色光を反射するＤＢＲを採用した実施例２は、高い光束を示しており、色度を従来の被覆部材を用いた半導体発光装置と同程度としつつ、光束を高めることが可能であることが確認された。このように、本実施の形態によれば、被覆部材を用いずとも、被覆部材で被覆した場合と同等の光閉じ込めを実現しつつ、光束値を向上させることが可能であることが判る。また上述の通り、被覆樹脂を使用しないことから、有機系樹脂等の有機物を排除して無機物のみで構成することが可能となり、信頼の向上も図られる。
【００５６】
このように、ＡＬＤによれば、どの位置でも同じ膜厚で成膜でき、これによって全方向に均一な光学多層膜を形成できるので、光学性能を高めた半導体発光装置を実現できる。
【産業上の利用可能性】
【００５７】
本発明の実施形態に係る半導体発光装置及びその製造方法は、バックライト光源、照明用光源、ヘッドライト、発光素子を光源としてドットマトリックス状に配置したディスプレイ、信号機、照明式スイッチ、イメージスキャナ等の各種センサ及び各種インジケータ等に好適に利用できる。
【符号の説明】
【００５８】
１００、３００、４００、６００…半導体発光装置
１、１’…発光素子
２、２”、ＡＳ…支持部材
３…電極層
５…バンプ
１０、１０’、１０”…基板
１１…光取り出し領域
１２…導光部材
２０、２０’、２０”…半導体層
２１…ｎ型半導体層；２２…活性領域；２３…ｐ型半導体層
２４、２４’…成長基板
２５…介在層
３０、３０’、３０”…光反射層
３２…金属層
４０…被覆部材
５００…半導体発光装置
５１０…光透過部材
５２０…半導体層
５４０…被覆部材
【図１】
2015225862.tif 000003
【図２】
2015225862.tif 000004
【図３】
2015225862.tif 000005
【図４】
2015225862.tif 000006
【図５】
2015225862.tif 000007
【図６】
2015225862.tif 000008
【図７】
2015225862.tif 000009
【図８】
2015225862.tif 000010
【図９】
2015225862.tif 000011